FR 2813880 A1 20020315 FR 0011505 A 20000911 Produit de substitution du plâtre. L'invention est du domaine des matériaux de construction et concerne un mortier hydraulique de substitution du plâtre. Le plâtre, utilisé traditionnellement pour enduire les surfaces murales intérieures, présente un certain nombre d'inconvénients. Un inconvénient majeur se situe au niveau de son temps de séchage relativement important. D'autre part, le plâtre possède une mauvaise résistance aux poinçonnements. Des produits de ragréage ont été mis au point mais leur utilisation est généralement limitée au rebouchage de trous et non pas au recouvrement de surfaces. D'autre part, la formulation de ces produits n'autorise pas leur projection par une machine. La présente invention propose donc un nouveau produit ne présentant pas les inconvénients du plâtre et pouvant être mis en oeuvre manuellement ou mécaniquement par des machines de projection. Les autres applications de ce produit sont aussi vastes que toutes les utilisations connues du plâtre. Le produit selon l'invention se caractérise en ce qu'il comporte au moins un liant et au moins une charge minérale composée de talc, de sable calcaire et de sable siliceux. Selon une caractéristique de l'invention le liant est composé de ciment blanc et de chaux calcique. Selon une autre caractéristique de l'invention la charge minérale comporte du talc de granulométrie moyenne comprise entre 10 et 30 #tm. Selon une autre caractéristique de l'invention la charge minérale comporte du sable siliceux de granulométrie moyenne comprise entre 0.1 et 0.6 mm. Selon une autre caractéristique de l'invention la charge minérale comporte du sable calcaire de granulométrie moyenne comprise entre 100 et 150 pm. Selon d'autres caractéristiques de l'invention, le produit contient une résine, du méthyle de cellulose, un produit anti-bullant ainsi que de l'argile smectique. D'autres avantages et caractéristiques de l'invention apparaîtront à la lecture de la description ci-après de formes de réalisation de l'invention données à titre d'exemples non limitatifs. Il est possible de donner à titre d'exemple la constitution, en pourcentage en poids, du produit selon l'invention Liants - Ciment blanc: 8.5% - Chaux calcique: 8.46% Charges minérales - Talc granulométrie 20.m : 2% - Sable siliceux granulométrie comprise entre 0.1 et 0.6mm : 40% - Sable calcaire granulométrie 130gm : 40% Autres - Résine (marque commerciale Drycryl ) : 0.7% - Méthyle cellulose: 0.1 - Antibullage : 0.04% - Argile smectique: 0.2% Les différentes proportions citées ci-dessus ne sont bien entendu pas limitatives et peuvent varier dans une proportion de plus ou moins 20% de la valeur indiquée sans que l'on ne sorte du cadre de la présente invention. L'utilisation de ciment blanc et de chaux calcique permet de donner au produit la couleur du plâtre. Le mélange judicieux des charges minérales permet d'obtenir tout comme avec le plâtre une couleur très blanche et un velouté spécifique identique. L'addition d'argile smectique et de talc permet d'obtenir une meilleure thixotropie du mélange humide autorisant une mise en #uvre sans fluage identique à celle du plâtre. L'addition d'un anti-bullant permet, sur des supports peu poreux, d'éviter la formation de bulles. L'addition d'un méthyle cellulose permet, sur un support sec, d'éviter la dessiccation trop rapide du produit. L'addition de résine permet d'obtenir un module d'élasticité plus faible sur le produit sec. Pour un sac de 25kg de produit il est nécessaire d'ajouter 5 à 7 litres d'eau puis de malaxer manuellement ou mécaniquement jusqu'à l'obtention d'une pâte homogène qui pourra être utilisée comme du plâtre. Revendications 1/ Produit de substitution du plâtre caractérisé en ce qu'il comporte au moins un liant et au moins une charge minérale composée de talc, de sable calcaire et de sable siliceux. 2/ Produit selon la revendication 1 caractérisé en ce que le liant est composé de ciment blanc et de chaux calcique. 3/ Produit selon l'une des revendications précédentes caractérisé en ce que la charge minérale comporte du talc de granulométrie moyenne comprise entre 10 et 30 gin. 4/ Produit selon l'une des revendications précédentes caractérisé en ce que la charge minérale comporte du sable siliceux de granulométrie moyenne comprise entre 0.1 et 0.6 mm. 5/ Produit selon l'une des revendications précédentes caractérisé en ce que la charge minérale comporte du sable calcaire de granulométrie moyenne comprise entre 100 et 150 gm. 6/ Produit selon l'une des revendications précédentes caractérisé en ce qu'il contient une résine. 7/ Produit selon l'une des revendications précédentes caractérisé en ce qu'il contient du méthyle de cellulose. 8/ Produit selon l'une des revendications précédentes caractérisé en ce qu'il contient un produit anti-bullant. 9/ Produit selon l'une des revendications précédentes caractérisé en ce qu'il contient de l'argile smectique. 10/ Produit selon l'une des revendications précédentes caractérisé en ce que sa composition est la suivante - Ciment blanc : 8.5% - Chaux calcique: 8,46% - Talc granulométrie 20m : 2% - Sable siliceux granulométrie comprise entre 0.1 et 0.6mm : 40% - Sable calcaire granulométrie 130gm : 40% - Résine (marque commerciale Drycryl ) : 0.7% - Méthyle cellulose : 0.1 - Antibullage : 0.04% - Argile smectique : 0.2%